СПОСОБ НЕПРЕРЫВНОГО ИЗГОТОВЛЕНИЯ КОМПОЗИТНЫХ СЭНДВИЧ-ЭЛЕМЕНТОВ

1. Способ непрерывного изготовления композитных сэндвич-элементов (100) с нижним покровным слоем (10), верхним покровным слоем (11) и введенной между покровными слоями (10, 11) сердцевиной из твердого пенополиуретана (12), причем
- предусмотрено двухленточное устройство подачи (18) с нижней транспортной лентой (19) и верхней транспортной лентой (20) и причем
- нижний покровный слой (10) и верхний покровный слой (11) непрерывно входят между транспортными лентами (19, 20), причем
- по меньшей мере один стекловолоконный мат (13) непрерывно входит между покровными слоями (10, 11) и размещается в положении, граничащем с внутренней стороной по меньшей мере одного из покровных слоев (10, 11) и причем
- на внутреннюю сторону по меньшей мере одного из покровных слоев (10, 11) и/или на стекловолоконный мат (13) наносят вспенивающуюся впоследствии реакционную смесь (14) для формирования сердцевины из твердого пенополиуретана (12).
2. Способ по п. 1, отличающийся тем, что вспенивающуюся реакционную смесь (14) для формирования сердцевины из твердого пенополиуретана (12) наносят на внутреннюю сторону нижнего покровного слоя (10) посредством по меньшей мере одной разливочной гребенки (15), или через смесительную головку, или через гидравлически соединенную со смесительной головкой распределительную головку, или через некоторое количество расположенных на распределительной головке шлангов.
3. Способ по п. 1 или 2, отличающийся тем, что стекловолоконный мат (13) проводят между покровными слоями (10, 11) в положении, граничащем с внутренней стороной верхнего покровного слоя (11).
4. Способ по п. 1 или 2, отличающийся тем, что стекловолоконный мат (13) прижимается начавшей подниматься вспенивающейся реакционной смесью (14) к внутренней стороне верхнего покровного слоя (11) и пропитывается вспенивающейся реакционной смесью (14).
5. Способ по п. 1 или 2, отличающийся тем, что стекловолоконный мат (13) приклеивается начавшей подниматься вспенивающейся реакционной смесью (14) к внутренней стороне верхнего покровного слоя (11).
6. Способ по п. 1 или 2, отличающийся тем, что стекловолоконный мат (13) в качестве альтернативы или в дополнение проводят между покровными слоями (10, 11) в положении, граничащем с внутренней стороной нижнего покровного слоя (10), причем вспенивающуюся реакционную смесь (14) наносят на стекловолоконный мат (13).
2
2
2
2
7. Способ по п. 1 или 2, отличающийся тем, что стекловолоконный мат (13) выполнен как бесконечное стекловолоконное плосткосное изделие и содержит ткань из стеклофиламентов, ваточный холст из стекловолокна, текстильный стекловолоконный мат, сэндвич-мат из стеклоткани и/или армированный тканью стеклянный мат и, в частности, характеризуется массой единицы поверхности от 100 до 800 г/м, целесообразно от 150 до 300 г/м, предпочтительно от 200 до 250 г/м, а особо предпочтительно 225 г/м, и/или характеризуется точкой размягчения по меньшей мере в 800°С, а предпочтительно по меньшей мере в 1000°С.
8. Способ по п. 1 или 2, отличающийся тем, что стекловолоконный мат (13) отматывают от рулона материала (16) и проводят с предварительным натяжением в направлении движения бесконечных лент между покровными слоями (10, 11), причем предпочтительно, чтобы стекловолоконный мат (13) благодаря предварительному натяжению прилегал к внутренней стороне нижнего покровного слоя (10) или к внутренней стороне верхнего покровного слоя (11), в частности, прежде чем стекловолоконный мат (13) войдет в контакт с вспенивающейся реакционной смесью (14).
9. Способ по п. 1 или 2, отличающийся тем, что покровные слои (10, 11) подают в виде ленты металлического материала, в частности металлического материала из группы сталей, нержавеющих сталей или из алюминиевого материала, или что покровные слои (10, 11) подают в виде ленты пластмассового материала, в частности, с покрытием.
10. Способ по п. 1 или 2, отличающийся тем, что вспенивающаяся реакционная смесь (14) образована по меньшей мере из объединенных компонентов смеси изоцианата и полиола, и причем сердцевина из твердого пенополиуретана (12) включает в себя твердый пеноматериал из ПУР или ПИР, и причем к реакционной смеси (14) добавлены огнезащитные средства, в особенности содержащие бром- или хлорполиолы или соединений фосфора, как например, сложные эфиры ортофосфорной кислоты и метафосфорной кислоты, в частности, содержащие галоген.
11. Способ по п. 1 или 2, отличающийся тем, что транспортная скорость двухленточного устройства подачи имеет такую величину, что образующая пену вспенивающаяся реакционная смесь (14) со стекловолоконным матом (13) во время прохождения между транспортными лентами (19, 20) приклеивается к покровному слою (10, 11).
12. Композитный сэндвич-элемент, изготовленный способом по одному из п.п. 1-11, с нижним покровным слоем (10), верхним покровным слоем (11) и введенной между покровными слоями (10, 11) сердцевиной (12) из твердого пенополиуретана, причем стекловолоконный мат (13) размещается в положении, граничащем по меньшей мере с одной внутренней стороной покровных слоев (10, 11).